(57)【要約】【課題】シェル型針状ころ軸受の使用中の音響レベルを低減することである。【解決手段】プレス加工で形成されるシェル型外輪の内径面に沿って複数の針状ころを配列したシェル型針状ころ軸受において、シェル型外輪の内径面の周方向面粗度をＲａ０．０５〜０．３μｍとすることにより、軸受使用中の音響レベルを著しく低減できるようにした。【選択図】図４
2010025350.tif 000002
【特許請求の範囲】
【請求項１】
プレス加工で形成されるシェル型外輪の内径面に沿って、複数の針状ころを配列したシェル型針状ころ軸受において、前記外輪の内径面の面粗度を外径面の面粗度よりも細かくしたことを特徴とするシェル型針状ころ軸受。
【請求項２】
前記外輪内径面の周方向面粗度をＲａ０．０５〜０．３μｍとした請求項１に記載のシェル型針状ころ軸受。
【請求項３】
前記外輪内径面の軸方向面粗度をＲａ０．３μｍ以下とした請求項２に記載のシェル型針状ころ軸受。
【請求項４】
前記外輪内径面の面粗度を外径面よりも細かくする手段が、前記シェル型外輪を形成するプレス加工にしごき工程を設け、このしごき工程における前記外輪の外径面となる外径側しごき面での潤滑条件を、略流体潤滑状態とするものである請求項１乃至３のいずれかに記載のシェル型針状ころ軸受。
【請求項５】
前記プレス加工の絞り工程での絞り回数を３回以下とし、前記しごき工程を、最終回の前記絞り工程と同時に行う絞りしごき工程とした請求項４に記載のシェル型針状ころ軸受。
【請求項６】
前記絞り工程での絞り回数を１回とし、前記しごき工程をこの１回の絞り工程と同時に行う絞りしごき工程とした請求項５に記載のシェル型針状ころ軸受。
【請求項７】
前記シェル型外輪の素材をリン酸塩皮膜処理鋼鈑とした請求項４乃至６のいずれかに記載のシェル型針状ころ軸受。
【発明の詳細な説明】
【技術分野】
【０００１】
この発明は、シェル型針状ころ軸受に関するものである。
【背景技術】
【０００２】
外輪の内径面に沿って複数の針状ころを配列した針状ころ軸受には、絞り工程を含むプレス加工で形成されたシェル型外輪を用いるものがある（例えば、特許文献１参照。）。このシェル型外輪を用いるシェル型針状ころ軸受は、製造コストが安価となる経済的優位性から、自動車部品を始めとして、その用途は多岐に渡っている。
【０００３】
従来のシェル型外輪のプレス加工の概略工程は、以下の通りである。まず、絞り工程で円形ブランクをカップ状に成形し、決め押し工程でカップ底コーナ部を所定のコーナ半径に決め押しする。こののち、底抜き工程でカップ底中央部を打ち抜いて外輪の一方の鍔を形成し、トリミング工程でカップ上端部を均一な高さにトリミングする。絞り工程または決め押し工程の後に、しごき工程を加える場合もある。通常、これらのプレス加工は、トランスファプレスや順送りプレスを用いて行われ、トランスファプレスを用いる場合は、円形ブランクの打ち抜き工程も一緒に組み込まれることが多い。なお、外輪の他方の鍔は、熱処理後の組立て工程で、カップ上端部を内方に折り曲げることにより形成される。
【０００４】
前記シェル型外輪のブランク素材には、ＳＣＭ４１５等の肌焼鋼の鋼板が用いられ、所定の製品強度を確保するために、プレス加工後に浸炭焼入れ、焼戻し等の熱処理を施される。肌焼鋼の鋼板はＳＰＣＣ等の軟鋼板に較べて炭素含有量が多く、絞り性の目安となるｒ値が低いので、絞り工程での絞り回数を複数回に分けて、１回当たりの絞り比を小さく設定している。
【先行技術文献】
【特許文献】
【０００５】
【特許文献１】特許第３０７３９３７号公報（第１−２頁、第１−３図）
【発明の概要】
【発明が解決しようとする課題】
【０００６】
上述したプレス加工で形成されるシェル型外輪は、削り加工で形成される外輪よりも内径面の面粗度が粗くなる。通常、削り加工で形成される外輪の内径面の面粗度はＲａ０．０５μｍ程度であるのに対して、シェル型外輪の内径面の面粗度はＲａ０．４μｍ程度である。このため、従来のシェル型針状ころ軸受は、外輪が削り加工で形成されたものより低コストではあるが、内径面での針状ころの転走に伴う使用中の音響が削り加工品より大きい。
【０００７】
近年、自動車の高品質化、高性能化および低コスト化が進み、これに伴って、カーエアコンやトランスミッション等に使用される軸受等の部品についても低コスト化と静粛性が要求されるようになっている。
【０００８】
そこで、この発明の課題は、シェル型針状ころ軸受における使用中の音響レベルを低減することである。
【課題を解決するための手段】
【０００９】
上記の課題を解決するために、この発明は、プレス加工で形成されるシェル型外輪の内径面に沿って、複数の針状ころを配列したシェル型針状ころ軸受において、前記外輪の内径面の面粗度を外径面の面粗度よりも細かくした構成を採用した。
【００１０】
すなわち、シェル型外輪の内径面の面粗度を外径面よりも細かくすることにより、この内径面での針状ころの転走に伴う使用中の音響レベルを低減できるようにした。
【００１１】
前記外輪内径面の周方向面粗度は、Ｒａ０．０５〜０．３μｍとするのが好ましい。周方向面粗度の下限をＲａ０．０５μｍとしたのは、これよりも周方向面粗度が細かくなって内径面が滑らかになり過ぎると、転走する針状ころの弾性接触領域に保持される潤滑油が少なくなり、スミアリング等の表面損傷が生じやすくなるからである。周方向面粗度の上限をＲａ０．３μｍとしたのは、以下の理由による。
【００１２】
本発明者らは、シェル型外輪の内径面の面粗度を変えたシェル型針状ころ軸受について、回転試験機を用いた音響測定試験を行い、内径面の周方向面粗度を細かくすると軸受の音響レベルが効果的に低減されることを知見し、後の図４に示すように、これをＲａ０．３μｍ以下にすると、音響レベルを大幅に低減できることを確認した。
【００１３】
この内径面の周方向面粗度が音響レベルの低減に特に効果があるのは、つぎのように考えられる。すなわち、針状ころのころ径に対してころの回転方向の凹凸（周方向面粗度）がある程度以上に粗くなると、針状ころの上下振動が大きくなって大きな音響が発生する。針状ころのころ径は比較的小さいので、周方向面粗度がＲａ０．３μｍを超えると、大きな音響が発生するものと思われる。
【００１４】
前記外輪内径面の軸方向面粗度は、Ｒａ０．３μｍ以下とするのが好ましい。針状ころはころ径に較べてころ長が大きい。したがって、外輪内径面の幅方向の凹凸（軸方向面粗度）も針状ころの上下振動に影響し、軸方向面粗度がＲａ０．３μｍを超えると、音響が大きくなるものと思われる。
【００１５】
前記外輪内径面の面粗度を外径面よりも細かくする手段としては、前記シェル型外輪を形成するプレス加工にしごき工程を設け、このしごき工程における前記外輪の外径面となる外径側しごき面での潤滑条件を、略流体潤滑状態とする手段を採用することができる。
【００１６】
本発明者らは、プレス試験機を用いて、ＳＣＭ４１５鋼板の絞りしごき試験を行い、カップ成形物の内外径面の面粗度を調査した。この結果、ダイス側（カップ成形物の外径側しごき面）に潤滑性の優れた高粘度プレス加工油を塗布すると、シェル型外輪の内径面となるカップ成形物の内径面における面粗度が外径面よりも細かくなることを見出した。図７にその一例を示すが、ブランク素材の面粗度は表裏面ともＲａ０．４９μｍ程度であるのに対して、カップ成形物内径面の面粗度はＲａ０．１５μｍと非常に細かくなっている。カップ成形物外径面の面粗度はＲａ０．４４μｍであり、ブランク素材の面粗度とあまり変わっていない。なお、図７に示すカップ成形物内外径面の面粗度は、いずれも軸方向に測定したものであるが、周方向に測定した面粗度もこれらとほぼ同等である。この結果は、通常の絞りしごき加工で観察されるものと逆であり、通常の絞りしごき加工では、ダイスでしごかれるカップ成形物外径面の方が細かい面粗度となり、内径面の面粗度はブランク素材の面粗度とあまり変わらない。
【００１７】
上記の試験結果は、以下のように考えられる。すなわち、カップ成形物外径面の面粗度が素材の面粗度とあまり変わらなかったのは、カップ成形物の外径側しごき面では、加工される素材とダイスが殆ど接触しない略流体潤滑状態であったと考えられる。このようにダイス側の潤滑条件を略流体潤滑状態にすると、ダイスとの摩擦に起因する外径側しごき面での剪断力が殆どなくなって、ポンチとダイスの間のしごき部における応力が板厚方向で均一な圧縮応力状態となり、つぎの図８で検証されるように、素材が板厚方向で均一に減厚変形するようになる。
【００１８】
図８は、前記カップ成形物の上端部の板厚断面写真を示す。上記推定を検証するように、ダイス側に潤滑性の優れたプレス加工油を塗布したカップ成形物の上端部は、板厚方向で均一に軸方向へ延伸している。このように、素材が板厚方向で均一に減厚変形して軸方向へ延伸すると、ポンチに接触するカップ成形物の内径面がポンチ表面に沿って軸方向へ相対移動し、この相対移動によるポンチ表面との摺動で内径面の面粗度が細かくなったものと考えられる。一方、通常の絞りしごき加工によるカップ成形物の上端部は、外径面側が著しく軸方向に延伸している。これは、ダイスとの摩擦に起因する剪断力でカップ成形物の外径面側が優先的に減厚変形し、内径面側があまり減厚変形しないからである。このように、内径面側があまり減厚変形しない通常の絞りしごき加工では、カップ成形物の内径面がポンチ表面と殆ど相対移動しないので、その面粗度は素材とあまり変わらない。
【００１９】
前記外径側しごき面での潤滑条件を略流体潤滑状態とする加工方法では、図８に示したように、カップ成形物の上端面が板厚方向で均一になるので、ブランク径を小さくして歩留を向上させることができ、ブランク径を小さくすることにより、絞り加工に必要なプレス荷重も低減される。また、素材をポンチとダイスとの間で均一に減厚変形させることにより、外輪の内径真円度や筒部偏肉量を改善できることが期待される。
【００２０】
前記プレス加工の絞り工程での絞り回数を３回以下とし、前記しごき工程を、最終回の前記絞り工程と同時に行う絞りしごき工程とすることにより、プレス加工用の金型数と工程数を減らし、製造コストを低減することができる。また、絞り回数を減らすことにより、各金型の設定誤差等に起因するカップ成形物の寸法精度低下も抑制される。
【００２１】
なお、絞りしごき加工では、単なる絞り加工よりも大きな絞り比が得られることが知られている。すなわち、絞り加工では縮みフランジの変形抵抗とフランジ部でのしわ押さえ力に起因する引張応力によるポンチ肩部での破断で絞り限界が決まるが、絞りしごき加工では、このポンチ肩部に作用するフランジ側からの引張応力がしごき部で遮断されるので、絞り限界が高くなって大きな絞り比を得ることができる。
【００２２】
前記絞り工程での絞り回数を１回とし、前記しごき工程をこの１回の絞り工程と同時に行う絞りしごき工程とすることにより、製造コストの低減と外輪の寸法精度向上を、さらに促進することができる。
【００２３】
前記シェル型外輪の素材をリン酸塩皮膜処理鋼鈑とすることにより、前記しごき工程における外径側しごき面でのプレス加工油の保持能力を高め、より低級なプレス加工油を用いて、外径側しごき面での潤滑条件を略流体潤滑状態とすることができる。
【発明の効果】
【００２４】
この発明のシェル型針状ころ軸受は、シェル型外輪の内径面の面粗度を外径面よりも細かくし、好ましくは、その周方向面粗度をＲａ０．０５〜０．３μｍとしたので、低コストなシェル型のものでありながら、スミアリング等の表面損傷を発生させることなく、軸受使用中の音響レベルを低減できる。したがって、騒音の発生を嫌う用途に好適に使用することができる。
【００２５】
前記外輪内径面の面粗度を外径面よりも細かくする手段を、シェル型外輪を形成するプレス加工にしごき工程を設けて、このしごき工程における外輪の外径面となる外径側しごき面での潤滑条件を略流体潤滑状態とすることにより、カップ成形物の上端面が板厚方向で均一に近くなるので、ブランク径を小さくして歩留を向上させるとともに、絞り加工に必要なプレス荷重も低減することができる。また、素材がポンチとダイスとの間で均一に減厚変形するので、外輪の内径真円度や筒部偏肉量を改善することができる。
【００２６】
前記絞り工程での絞り回数を３回以下とし、しごき工程を、最終回の絞り工程と同時に行う絞りしごき工程とすることにより、プレス加工用の金型数と工程数を減らし、製造コストを低減することができる。絞り回数を減らすことにより、各金型の設定誤差等に起因する外輪の寸法精度低下も抑制することができる。
【００２７】
前記絞り工程での絞り回数を１回とし、しごき工程をこの１回の絞り工程と同時に行う絞りしごき工程とすることにより、製造コストの低減と外輪の寸法精度向上を、さらに促進することができる。
【図面の簡単な説明】
【００２８】
【図１】シェル型針状ころ軸受の実施形態を示す縦断面図
【図２】図１のシェル型針状ころ軸受の概略の製造工程を示す工程図
【図３】ａ、ｂは、それぞれ図２の製造工程で製造したシェル型外輪内径面の周方向と軸方向の面粗度を示すグラフ
【図４】シェル型針状ころ軸受の音響測定試験における外輪内径面の周方向面粗度と音響レベルの関係を示すグラフ
【図５】シェル型針状ころ軸受の軸受寿命試験におけるシェル型外輪の内径真円度とＬ１０寿命の関係を示すグラフ
【図６】シェル型針状ころ軸受の軸受寿命試験におけるシェル型外輪の筒部偏肉量とＬ１０寿命の関係を示すグラフ
【図７】絞りしごき試験におけるカップ成形物内外径面の面粗度とブランク素材の面粗度を示すグラフ
【図８】絞りしごき試験におけるカップ成形物上端部の板厚断面写真
【発明を実施するための形態】
【００２９】
以下、図面に基づき、この発明の実施形態を説明する。このシェル型針状ころ軸受は、図１に示すように、プレス加工で形成されたＳＣＭ４１５製シェル型外輪１の内径面２に沿って、複数の針状ころ３を配列したものであり、各針状ころ３は、同じくプレス加工で形成されたＳＰＣＣ製保持器４によって保持されている。外輪１の両端部には鍔１ａ、１ｂが形成されている。
【００３０】
図２は、前記シェル型外輪１を製造する概略の工程を示す。まずプレス加工により、ＳＣＭ４１５リン酸塩皮膜処理鋼鈑の円形ブランクが、１回の絞りしごき工程でカップ成形物とされ、決め押し工程でカップ底コーナ部が所定のコーナ半径に決め押し成形される。絞りしごき工程では、ダイス側に潤滑性の優れたプレス加工油が塗布され、外径側しごき面での潤滑条件が略流体潤滑状態とされる。つぎに、底抜き工程でカップ底中央部が打ち抜かれて外輪１の一方の鍔１ａ（図１参照）が形成され、トリミング工程でカップ上端部が均一な高さにトリミングされる。こののち、プレス加工された外輪１は、熱処理工程で浸炭焼入れ、焼戻し処理を施され、最後の組立て工程で、他方の鍔１ｂ（図１参照）が内方への折り曲げ加工により形成される。
【００３１】
上述した実施形態では、外輪のプレス加工における絞り工程を１回のみとし、しごき工程をこの１回の絞り工程と同時に行う絞りしごき工程としたが、絞り工程を３回以下の複数回とし、しごき工程を最終回の絞り工程と同時に行う絞りしごき工程としてもよく、しごき工程を絞り工程または決め押し工程の後で別に行ってもよい。
【００３２】
図２の製造工程で製造したシェル型外輪１について、その内径面２の周方向と軸方向の面粗度を測定した。測定した外輪１の寸法は、外径２８ｍｍ、長さ１６ｍｍ、肉厚０．９５ｍｍである。この測定には東京精密社製の表面粗さ測定機（サーフコム）を用い、外輪１を半円筒状に２分割して内径面２の面粗度を測定した。周方向面粗度は、外輪１の両端から各２ｍｍの位置と長さ方向中央位置の３箇所で測定し、軸方向面粗度は、周方向に９０°の位相で４箇所測定した。なお、図７に示したように、ブランク素材の面粗度は表裏面ともＲａ０．４９μｍ程度、外輪１の外径面となるカップ成形物外径面の面粗度は、周方向、軸方向ともＲａ０．４４μｍ程度である。
【００３３】
図３（ａ）、（ｂ）は、上記面粗度の測定結果の一例を示す。図３（ａ）は、外輪１の長さ方向中央位置で測定した周方向面粗度であり、Ｒａ０．１８μｍと非常に細かくなっている。図示は省略するが、両端から各２ｍｍの位置で測定した周方向面粗度もＲａ０．０５〜０．３μｍの範囲にあり、ブランク素材や外径面の面粗度よりも細かくなっている。図３（ｂ）は、１つの位相で測定した軸方向面粗度であり、Ｒａ０．１５μｍとなっている。図示は省略するが、他の位相で測定した軸方向面粗度も、いずれもＲａ０．３μｍ以下と非常に細かくなっている。
【００３４】
〔実施例Ａ〕
実施例として、上記外輪内径面の周方向面粗度をＲａ０．０５〜０．３μｍとしたシェ
ル型針状ころ軸受を用意した。これらの実施例のものは軸方向面粗度もＲａ０．３μｍ以下となっている。比較例として、外輪内径面の周方向面粗度がＲａ０．３μｍを超えるシェル型針状ころ軸受も用意した。シェル型針状ころ軸受の寸法は、実施例、比較例とも外径２８ｍｍ、長さ１６ｍｍである。
【００３５】
上記実施例および比較例の各シェル型針状ころ軸受を回転試験機に取り付け、音響測定試験を行った。試験条件は、以下の通りである。
・回転速度：４８００ｒｐｍ
・ラジアル荷重：１８０Ｎ
・潤滑：粘度２ｃＳｔ油塗布
・音響測定位置：軸受から４５°方向で距離１００ｍｍの位置
【００３６】
図４は、上記音響測定試験における音響レベルの測定結果を示す。この測定結果より、内径面の周方向面粗度をＲａ０．０５〜０．３μｍとした実施例のものは、いずれも音響レベルが６０ｄＢ以下となり、比較例のものに較べて音響レベルが著しく低減されていることが分かる。
【００３７】
〔実施例Ｂ〕
表１は、図２の製造工程で製造したシェル型外輪（実施例１〜６）と、従来の製造工程で製造したシェル型外輪（比較例１〜６）について、その内径真円度と筒部偏肉量を測定した結果を示す。測定した外輪の寸法は、外径２８ｍｍ、長さ１６ｍｍ、肉厚０．９５ｍｍであり、実施例Ａのものと同じサイズである。内径真円度と筒部偏肉量の軸方向での測定位置は、前記内径面の周方向面粗度の測定位置と同じ３箇所とし、筒部偏肉量については、これらの各軸方向位置で周方向に９０°の位相で４箇所、合計１２箇所で測定した。内径真円度の測定にはテーラーホブソン社製の真円度測定機（タリロンド）を用い、筒部偏肉量の測定にはマイクロメータを用いた。実施例のものは、いずれも内径真円度が１０μｍ以下、筒部偏肉量が１０μｍ未満となっている。
【００３８】
【表１】
2010025350.tif 000003
【００３９】
表１に示した実施例および比較例のシェル型針状ころ軸受について、軸受寿命試験を行った。各実施例および比較例のサンプル数は８個とし、軸受寿命はＬ１０寿命（サンプルの９０％が破損しないで使える時間）で評価した。試験条件は、以下の通りである。
・アキシアル荷重：９．８１ｋＮ
・回転速度：５０００ｒｐｍ
・潤滑油：スピンドル油ＶＧ２
【００４０】
上記軸受寿命試験の結果を図５および図６に示す。図５は内径真円度とＬ１０寿命の関係、図６は筒部偏肉量とＬ１０寿命の関係である。シェル型外輪の内径真円度が１０μｍ以下、筒部偏肉量が１０μｍ未満である各実施例のものは、いずれもＬ１０寿命が２００時間を超え、軸受寿命が大幅に延長されている。したがって、図２の製造工程で製造されたシェル型外輪を有するシェル型針状ころ軸受は、音響レベルの低減だけでなく、軸受寿命も大幅に向上することが分かる。
【符号の説明】
【００４１】
１  シェル型外輪
１ａ、１ｂ  鍔
２  内径面
３  針状ころ
４  保持器
【図１】
2010025350.tif 000004
【図２】
2010025350.tif 000005
【図３】
2010025350.tif 000006
【図４】
2010025350.tif 000007
【図５】
2010025350.tif 000008
【図６】
2010025350.tif 000009
【図７】
2010025350.tif 000010
【図８】
2010025350.tif 000011
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
プレス加工で形成されるシェル型外輪の内径面に沿って、複数の針状ころを配列したシェル型針状ころ軸受において、前記シェル型外輪を形成するプレス加工にしごき工程を設け、このしごき工程における前記外輪の外径面となる外径側しごき面での潤滑条件を略流体潤滑状態とすることにより前記外輪の内径面の面粗度を外径面の面粗度よりも細かくし、前記外輪内径面の周方向面粗度をＲａ０．０５〜０．３μｍとしたことを特徴とするシェル型針状ころ軸受。
【請求項２】
前記外輪内径面の軸方向面粗度をＲａ０．３μｍ以下とした請求項１に記載のシェル型針状ころ軸受。
【請求項３】
前記シェル型外輪の素材をリン酸塩皮膜処理鋼鈑とした請求項１又は２に記載のシェル型針状ころ軸受。